(57)【要約】【課題】袋を引き裂いて開封させ、内容物を容易に取り出すことのできる袋を提供する。【解決手段】袋の片面又は両面に少なくとも１枚の易引裂性を有するフィルムが重ね合わされている。好ましくは、該フィルムが、シングルサイト系触媒により重合されたエチレン−ブテン共重合体より製膜されたフィルムである。更に好ましくは、該エチレン−ブテン共重合体が、密度０．９０乃至０．９５ｇ／ｃｍ３、メルトフローレイト（ＭＦＲ）０．５乃至１０．０ｇ／１０ｍｉｎ、メルトフローレイトの比５．０乃至６．３である。好ましくは、縦方向と横方向の両方向に易開封性を有する。好ましくは、注入口栓を有する。好ましくは、バッグインボックス用内袋に用いられる。【選択図】　なし【特許請求の範囲】
【請求項１】
片面又は両面に少なくとも１枚の易引裂性を有するフィルムが重ね合わされていることを特徴とする易開封性袋。
【請求項２】
易引裂性を有するフィルムが、シングルサイト系触媒により重合されたエチレン−ブテン共重合体より製膜されたフィルムであることを特徴とする請求項１記載の易開封性袋。
【請求項３】
シングルサイト系触媒により重合されたエチレン−ブテン共重合体が、密度０．９０乃至０．９５ｇ／ｃｍ３、メルトフローレイト（ＭＦＲ）０．５乃至１０．０ｇ／１０ｍｉｎ、しかも、メルトフローレイトの比５．０乃至６．３であることを特徴とする請求項２記載の易開封性袋。
【請求項４】
縦方向と横方向の両方向に易引裂性を有することを特徴とする請求項１乃至３のいずれかに記載された易開封性袋。
【請求項５】
注入口栓を有していることを特徴とする請求項１乃至４のいずれかに記載された易開封性袋。
【請求項６】
バッグインボックス用内袋に用いられることを特徴とする請求項１乃至５のいずれかに記載された易開封性袋。
【発明の詳細な説明】
【発明の属する技術分野】
【０００１】
本発明は、易開封性を有する袋に関するものである。好ましくは、袋の縦方向と横方向の両方向に易引裂性を有する易開封性袋、又、好ましくは、注入口栓を有する易開封性袋、又、好ましくは、バッグインボックス用内袋に好適な注入口栓付き易開封性袋に関するものである。
本発明の易開封性袋は、内容物を充填する時には密封前の開口部や注入口栓より充填させるが、内容物を取り出す際には、袋端部のシール部に設けられた切り込み部（以下、「ノッチ」と称す。）から袋自体を引き裂いて開封させてから内容物を取り出すものである。
【０００２】
例えば、醤油や食用油等の液体を注入口栓より充填させ、抽出させる際には、袋自体を引き裂いて開封させてから内容部の液体を抽出させるもの、或は、加熱して液状化させたマーガリン等を充填時には注入口栓より注入させるが、取り出す際には、マーガリン等が固化しているので注入口栓からは注出させることができないので、袋自体を引き裂いて開封させてから内容物を取り出させるものである。
特に、袋に内容物を充填させて段ボール箱等に収納させるバッグインボックス用内袋として好適に使用されるものである。
【０００３】
【従来の技術】
注入口栓を有する袋に充填された液体の内容物を取り出すには、該注入口栓より注ぎ出すのが一般的である。又、注入口栓を有しない袋に充填された液体の内容物を取り出す時や、充填時には液体であって注入口栓より注入できても、取り出し時には粘調物であったり、固化物であったりする場合には、刃物等で袋の一部を切り開いて取り出すのが一般的である。
しかし、内容物の醤油や食用油等を注入口栓より注出させるのは、家庭用では好ましい方法であるが、業務用では、注出させるのに長時間を用し、好ましい方法ではない。又、注入口栓を有しない袋に充填された液体や、充填時には加熱溶融させて注入口栓より注入させることができるが取り出し時には固化しているマーガリン等の場合、袋を刃物等で開封させる方法は、刃物等を常に作業周辺に置いていなくてはならないばかりか、刃物を取り扱うので常に危険が伴い、又、刃物の破片が取り出し物の中に混入する恐れがあり、好ましい方法ではない。
【０００４】
【発明が解決しようとする課題】
本発明は、刃物等を使用しなくても指先で袋を引き裂いて開封させ、内容物を容易に取り出すことのできる袋を提供しようとするものである。
【０００５】
【課題を解決するための手段】
本発明は、上記課題を解決するために、次のような手段を講じた。即ち、
袋の片面又は両面に少なくとも１枚の易引裂性を有するフィルムが重ね合わされている。
好ましくは、易引裂性を有するフィルムが、シングルサイト系触媒により重合されたエチレン−ブテン共重合体より製膜されたフィルムである。
更に好ましくは、シングルサイト系触媒により重合されたエチレン−ブテン共重合体が、密度：０．９０乃至０．９５ｇ／ｃｍ３、メルトフローレイト（ＭＦＲ）：０．５乃至１０．０ｇ／１０ｍｉｎ、メルトフローレイトの比：５．０乃至６．３である。
又、好ましくは、袋が、縦方向と横方向の両方向に易開封性を有する。
又、好ましくは、袋が、注入口栓を有する。
又、好ましくは、該袋が、バッグインボックス用内袋に用いられる。
【０００６】
【発明の実施態様】
まず、本発明の易開封性袋は、片面又は両面に少なくとも１枚の易引裂性を有するフィルムが重ね合わされている。
即ち、袋の片面又は両面が複数枚のフィルムを重ね合わせた構造からなっている場合には、その重ね合わされたフィルムの内、少なくとも１枚が易引裂性を有している。勿論、重ね合わされたフィルムの全てが易引裂性を有しているのが好ましい。又、袋の片面又は両面が１枚のフィルムのみからなる場合には、そのフィルムが易引裂性を有していることを意味している。
【０００７】
尚、フィルムが重ね合わされているとは、各フィルムが貼り合わされているのではなく、フィルム間に隙間を有している状態を意味する。そして、袋の面が複数枚のフィルムを重ね合わせた構造になっていると、落下衝撃等の機械的強度に優れるようになるばかりか、ピンホール等によるトラブルの発生を抑えることができるので好ましい。
又、本発明に於けるフィルムとは、複数枚のフィルムを貼り合わせたラミネートフィルムや共押出積層された多層フィルム等が含まれる。例えば、ポリオレフィン系樹脂フィルムとガスバリアーフィルムを貼り合わせたラミネートフィルム等が挙げられる。
【０００８】
易引裂性とは、フィルム端部にノッチを設け、該ノッチ部より引き裂いた際、容易に引き裂かれる性質を云う。
尚、易引裂性は、一般に、延伸加工や多数の微細孔を設けること等により得られ、本発明の易開封性袋も、それらの方法による易引裂性フィルムを用いることも可能である。
しかし、本発明の易開封性袋は、得られる袋の機械的強度面や生産性等の面から下記する方法により得られた易引裂性フィルムを用いるのが好適である。
【０００９】
本発明の易開封性袋の大きさとしては、特に限定されるものではないが、本発明の袋が、簡単に開封し、しかも、短時間で内容物を取り出すことを目的にしていることから、３乃至２０リットル入りの大きめの袋が好ましい。
又、袋の形状としては、特に限定されるものではないが、正方形や矩形のものが一般的である。そして、前記した如く、両面に２乃至３枚のフィルムを重ね合わせて製袋されたものが好ましい。
尚、本発明の易開封性袋は、大きめであることが好ましいことから、袋を補強するために、袋の角部で交わる２本のシール部を両方共斜めに横切る補強用シール部を設けたものが好ましい。
【００１０】
そして、本発明の易開封性袋に用いられる易引裂性のフィルムとして、シングルサイト系触媒により重合されたエチレン−ブテン共重合体より製膜されたフィルムが好ましい。
シングルサイト系触媒により重合されたエチレン−ブテン共重合体より製膜されたフィルムは、チーグラー触媒を用いて重合されたエチレン−ブテン共重合体や、シングルサイト系触媒により重合されたエチレン−ヘキセン共重合体等より製膜されたフィルムよりも、一般的に縦方向と横方向の両方向の引裂強度が劣っていることが知られている。即ち、シングルサイト系触媒により重合されたエチレン−ブテン共重合体より製膜されたフィルムは、縦方向と横方向の両方向に易引裂性を有していることが知られている。
しかし、該フィルムは縦方向と横方向の両方向に易引裂性を有しているにもかかわらず、チーグラー触媒を用いて重合されたエチレン−ブテン共重合体より製膜されたフィルムよりも衝撃強度が強い。更に、複数枚のフィルムを重ね合わせて製袋することにより、多量の内容物を充填させる袋でも十分使用に耐え得る強度を有する袋を得ることができる。
【００１１】
シングルサイト系触媒により重合されたエチレン−ブテン共重合体の製膜方法としては、特に限定されるものではなく、従来のインフレーション方式やキャスト方式によって製膜することができる。即ち、シングルサイト系触媒により重合されたエチレン−ブテン共重合体は、従来の一般的なインフレーション方式やキャスト方式によって製膜するのみで、縦方向と横方向の両方向に良好な易引裂性を有するフィルムを得ることができる。
【００１２】
尚、キャスト方式により製膜されたフィルムは、縦方向（フィルムの流れ方向）により良好な易引裂性を示す傾向があるが、インフレーション方式より製膜されたフィルムは、縦方向と横方向の両方向に良好な易引裂性を示す傾向がある。そこで、本発明の易開封性袋は、インフレーション方式により製膜されたフィルムを用いるのがより好ましい。
【００１３】
そして、本発明の易開封性袋に用いられる易引裂性フィルムの厚みとしては、１５乃至１５０μｍが好ましい。フィルムの厚みが１５μｍ未満であると、一般的な機械的強度が劣り、多量の内容物を充填させる袋用として好ましくない。又、フィルムの厚みが１５０μｍを越えると、易引裂性が劣るようになるので良好な易開封性を有する袋を得ることが困難になる。
【００１４】
更に、シングルサイト系触媒により重合されたエチレン−ブテン共重合体として、密度が０．９０乃至０．９５ｇ／ｃｍ３、メルトフローレイト（ＭＦＲ）が０．５乃至１０．０ｇ／１０ｍｉｎ、しかも、メルトフローレイトの比が５．０乃至６．３のものを用いるのが好ましい。
エチレン−ブテン共重合体の密度が、０．９５ｇ／ｃｍ３を越えると、製膜されたフィルムの耐屈曲性が劣り、ピンホールの発生し易い袋となるので、好ましくない。又、密度が０．９０ｇ／ｃｍ３未満の場合には、製膜されたフィルムの易引裂性が劣り、易開封性に優れた袋が得られ難くなるので、好ましくない。
【００１５】
又、エチレン−ブテン共重合体のメルトフローレイト（ＭＦＲ）が１０ｇ／１０ｍｉｎを越えると、製膜されたフィルムの耐衝撃強度が劣り、落下等により破袋やピンホールの発生し易い袋となるので、好ましくない。又、メルトフローレイト（ＭＦＲ）が０．５ｇ／１０ｍｉｎ未満の場合には、製膜性が劣り、均一な厚みを有する袋が得られ難くなるので、好ましくない。
【００１６】
更に、エチレン−ブテン共重合体のメルトフローレイトの比は、５．０乃至６．３の範囲内であることが好ましい。メルトフローレイトの比が６．３を越える共重合体からは、縦方向と横方向の両方向に易引裂性を有するフィルムが得られ難くなるので好ましくない。又、メルトフローレイトの比が５．０未満の共重合体は、重合させるのが困難であるので、好ましくない。
尚、メルトフローレイトの比は、１９０℃、２．１６ｋｇの条件で測定されたメルトフローレイトと、１９０℃、１０ｋｇの条件で測定されたメルトフローレイトの比を示す。又、シングルサイト系触媒によるメルトフローレイトの比が５．０乃至６．３のエチレン−ブテン共重合体は、気相法により重合することができる。
【００１７】
尚、本発明の易開封性袋は、引き裂きを開始させる点として、袋端部のシール部にノッチを設けることが必要である。即ち、該ノッチ部より引き裂きを開始させて、袋を開封する。
ノッチの形状としては、特に限定されるものではなく、「Ｖ」字状、「Ｕ」字状、或は、「Ｉ」字状等、従来、使用されている形状を挙げることができる。
【００１８】
又、ノッチを付与する位置としては、特に限定されるものでないが、袋を開封させる位置に関係しているので、開封させようとする位置に設けるのが好ましい。即ち、袋を横方向に引き裂いて開封させる時には側端部に、袋を縦方向に引き裂いて開封させる時には上下端部に、それぞれノッチを設ける。又、袋の開封は、袋の中央部よりも、袋の上端部、或は、袋の側端部に近い場所で行われるのが好ましいので、ノッチの位置は、袋の上端部よりも５乃至３０ｍｍ中央よりの側端シール部に、或は、側端部よりも５乃至３０ｍｍ中央よりの上下端シール部に設けるのが好ましい。そして、施されたノッチは、当然、該シール部を完全に切断させない状態であることが必要である。
【００１９】
特に、本発明の易開封性袋は、縦方向にも横方向に引き裂いて開封させることが可能であるので、袋の側端シール部や上下端シール部にノッチを設け、上端部と側端部、下端部と側端部、或いは、上端部と両側端部とを同時に開封させることもできる。そのため、内容物が粘調物や固形物であっても容易に取り出すことができる。
【００２０】
又、本発明の易開封性袋は、注入口栓を有していると醤油や食用油等の液体、或いは、加熱すると溶融するマーガリン等の固形物を充填するのに好適である。
【００２１】
更に、本発明の易開封性袋は、業務用の醤油や食用油、或は、業務用のマーガリン等を充填させて段ボール箱等に収納させるバッグインボックス用内袋として好適である。
【００２２】
【作用】
本発明の易開封性袋は、片面又は両面に少なくとも１枚の易引裂性を有するフィルムが存在しているので、刃物等を使用しなくとも、指先で袋を引き裂いて開封させ、内容物を容易に取り出すことができる。
そして、シングルサイト系触媒により重合されたエチレン−ブテン共重合体、特に、密度が０．９０乃至０．９５ｇ／ｃｍ３、メルトフローレイト（ＭＦＲ）が０．５乃至１０．０ｇ／１０ｍｉｎ、しかも、メルトフローレイトの比が５．０乃至６．３のエチレン−ブテン共重合体より製膜されたフィルムは、易引裂性を有しているので、本発明の易開封性袋用として好適である。しかも、該フィルムは、縦方向にも横方向にも共に易引裂性を有しているので、袋の縦方向と横方向を同時に引き裂いて開封させることができるので、内容物が粘調物や固形物であっても容易に取り出すことが可能である。
尚、上記エチレン−ブテン共重合体より製膜されたフィルムが、易引裂性を有し、しかも、縦方向と横方向の両方向に易引裂性を有する理由は明らかでないが、これらの共重合体は短鎖分岐を有し、しかも、分子量分布の少ない樹脂であるために、通常のインフレーション方式やキャスト方式で製膜しても、良好な易引裂性を示すものと思われる。
【００２３】
【実施例】
以下、実施例及び比較例を示し、本発明の内容をより具体的に説明する。
尚、実施例、比較例において、各特性等は次の方法によって評価した。
〔易引裂性〕
フィルムの上端部と側端部に「Ｉ」字状のノッチを設け、該ノッチ部よりそれぞれ引き裂き、フィルムが縦方向にも横方向にも引き裂き易いものを易引裂性が良好と評価し、引き裂き難いものを易引裂性が不良と評価した。
〔易開封性〕
袋の上端シール部と側端シール部に「Ｉ」字状のノッチを設け、該ノッチ部よりそれぞれ引き裂き、袋の縦方向にも横方向にも両面がほぼ平行に引き裂かれるものを易開封性が良好と評価し、引き裂き難いもの、或いは、袋の両面がほぼ並行に引き裂かれないものを易開封性が不良と評価した。
【００２４】
〔密度〕
ＡＳＴＭ−Ｄ１５０５に基づいて測定した。
〔メルトフローレイト〕
ＪＩＳ　Ｋ７２１０の条件Ｄ（１９０℃　２．１６ｋｇ）に基づいて測定した。
〔メルトフローレイトの比〕
ＪＩＳ　Ｋ７２１０の条件Ｄ（１９０℃　２．１６ｋｇ）に基づいて測定した値と、条件Ｆ（１９０℃　１０ｋｇ）に基づいて測定された値の比（条件Ｆでの値／条件Ｄでの値）で示した。
【００２５】
〔実施例１乃至２〕
シングルサイト系触媒により重合されたエチレン−ブテン共重合体を用い、インフレーション方式により厚みが５０μｍのフィルムを得た。尚、実施例１で用いたエチレン−ブテン共重合体の密度は０．９１６ｇ／ｃｍ３、メルトフローレイト（ＭＦＲ）は４．２ｇ／１０ｍｉｎ、メルトフローレイトの比は５．６であった。又、実施例２で用いたエチレン−ブテン共重合体の密度は０．９２５ｇ／ｃｍ３、メルトフローレイト（ＭＦＲ）は２．６ｇ／１０ｍｉｎ、メルトフローレイトの比は５．７であった。得られた実施例１と実施例２のフィルムは共に、縦方向と横方向に易引裂性を有していた。
【００２６】
得られたフィルムを縦方向と横方向が同じ方向になるように２枚重ねにして、４方を幅１０ｍｍのヒートシールにて密封すると共に、片方の側端部より袋の中央よりに１５ｍｍ入った位置の上下端シール部と、上端部より袋の中央よりに１５ｍｍ入った位置の両側端シール部に「Ｉ」字状のノッチを設け、両面が共に２枚のフィルムからなる実施例１、実施例２の易開封性袋を得た。
尚、「Ｉ」字状のノッチは、長さが５ｍｍであった。更に、袋の片面には、幅方向のほぼ中央部で上端シール部より５０ｍｍ袋の中央よりに入った位置に注入口栓（一般に、「スパウト」と称されている。）を取り付けた。そして、袋の大きさと形状は、縦方向が６００ｍｍ、横方向（幅方向）が６００ｍｍの正方形であった。
【００２７】
得られた易開封性袋の注入口栓より加熱溶融させたマーガリンを１５ｋｇ充填させてから該注入口栓を閉じて、包装体を得た。
得られた実施例１、実施例２の包装体の上端シール部に設けられらノッチより縦方向に引き裂き、次に、残っている側端シール部に設けられたノッチより横方向に引き裂いた。
その結果、袋の縦方向にも横方向にも引き裂き性が良好で、易開封性に優れており、内容物である固化したマーガリンを容易に取り出すことができた。
【００２８】
〔比較例１乃至２〕
シングルサイト系触媒により重合されたエチレン−ヘキセン共重合体（比較例１）及び、チーグラー触媒により重合されたエチレン−ブテン共重合体（比較例２）を用い、実施例１乃至２と同様、インフレーション方式により厚みが５０μｍのフィルムを得た。尚、比較例１のシングルサイト系触媒により重合されたエチレン−ヘキセン共重合体の密度は０．９２５ｇ／ｃｍ３、メルトフローレイト（ＭＦＲ）は２．７ｇ／１０ｍｉｎ、メルトフローレイトの比は５．５であった。又、比較例２のチーグラー触媒により重合されたエチレン−ブテン共重合体の密度は０．９１９ｇ／ｃｍ３、メルトフローレイト（ＭＦＲ）は２．３ｇ／１０ｍｉｎ、メルトフローレイトの比は７．３であった。しかし、得られた比較例１と比較例２のフィルムは、共に、縦方向にも横方向にも引き裂き難く、易引裂性を有しているとは云えるものではなかった。
【００２９】
得られた各フィルムを用い、実施例１乃至２と同様、両面が共に２枚のフィルムからなる易開封性袋を得た。尚、袋の大きさと形状、ノッチの位置と形状、更には、注入口栓の位置も実施例１乃至２と同じであった。
得られた易開封性袋に、実施例１乃至２と同様、加熱溶融させたマーガリン１５ｋｇを注入口栓より充填し、注入口栓を閉じて包装体を得た。
得られた比較例１、比較例２の包装体は、共に、ノッチ部よりの引き裂きが困難で、易開封性に劣り、内容物である固化したマーガリンの取り出しが困難であった。
【００３０】
【効果】
本発明の易開封性袋は、袋を引き裂いて簡単に開封させることができるので、刃物等を使用する必要がなく安全であり、しかも、短時間に内容物を取り出すことができる。特に、本発明の易開封性袋は、縦方向と横方向の両方向に引き裂いて開封させることができるので、内容物が固化物であっても容易に、しかも、短時間に取り出すことができる。